(57)【要約】【課題】  重さを増加させることなく曲げ剛性などの強度を高くした吸音用多孔板とこれを用いた吸音板および吸音用多孔板の製造方法を提供する。【解決手段】  本発明の吸音用多孔板１は、多数の微細な孔２ａを貫通させて形成した貫通孔板２の少なくとも片面側に、所定間隔で複数の開口部３ａを設けた補強体３を着設した構成としている。また、本発明の吸音板４は、微細な孔２ａが貫通した貫通孔板２と、平板に開口部３ａを設けた補強体３とを着設してなる吸音用多孔板１と、この吸音用多孔板１の補強体３に着設された背面板材５と、を備え、補強体３の開口部３ａの位置に貫通孔板２と背面板材５とが離間した空気層６を有する構成としている。また、本発明の吸音用多孔板の製造方法は、微細な孔２ａが貫通した貫通孔板２の少なくとも片面側に補強体３を重ねた後に２０％以上５０％以下の冷延率で冷間圧延してこれらを圧着する。【選択図】      図１
2007058109.tif 000002
【特許請求の範囲】
【請求項１】
多数の微細な孔を貫通させて形成した貫通孔板の少なくとも片面側に、所定間隔で複数の開口部を設けた補強体を着設したことを特徴とする吸音用多孔板。
【請求項２】
前記貫通孔板を金属または合成樹脂で作製したことを特徴とする請求項１に記載の吸音用多孔板。
【請求項３】
前記貫通孔板をアルミニウムあるいはアルミニウム合金で作製したことを特徴とする請求項１に記載の吸音用多孔板。
【請求項４】
前記貫通孔板の前記孔の大きさを直径０．５〜３．０ｍｍで形成したことを特徴とする請求項１に記載の吸音用多孔板。
【請求項５】
前記補強体をアルミニウム板、アルミニウム合金板、めっき鋼板を含む鉄板、ステンレス鋼板、銅板、銅合金板、チタン板、およびチタン合金板のうち少なくとも１つを用いて作製したことを特徴とする請求項１から請求項４のいずれか１項に記載の吸音用多孔板。
【請求項６】
前記補強体は、格子によって形成された略四角形の前記開口部を有するように素板から形成されたエキスパンドメタルで構成され、
前記格子の厚さｔ、前記格子の長さＬ、前記格子の幅ａ、および前記エキスパンドメタルの展開方向と同じ方向の対角線と前記格子のなす角度θから算出される、前記格子と等価の曲げ剛性を有する平板体の厚さｔ0と前記格子の厚さｔとの比ｔ／ｔ0が、下記式（１）を満たし、
前記格子の重さＷ、前記格子の長さＬ、前記格子の幅ａ、および前記エキスパンドメタルの展開方向と同じ方向の対角線と前記格子のなす角度θから算出される、前記格子と等価の曲げ剛性を有する前記平板体の重さＷ0と前記格子の重さＷとの比Ｗ／Ｗ0が、下記式（２）を満たすことを特徴とする請求項１から請求項５のいずれか１項に記載の吸音用多孔板。
【数１】
2007058109.tif 000014
【数２】
2007058109.tif 000015
【請求項７】
多数の微細な孔を貫通させて形成した貫通孔板と、所定間隔で複数の開口部を設けた補強体と、を着設してなる吸音用多孔板と、
この吸音用多孔板の前記補強体に着設された背面板材と、を備え、
前記補強体の開口部の位置に前記貫通孔板と前記背面板材とが離間した所定の厚さの空気層を有することを特徴とする吸音板。
【請求項８】
多数の微細な孔を貫通させて形成した貫通孔板の少なくとも片面側にエキスパンドメタルを重ねた後に、２０％以上５０％以下の冷延率で冷間圧延してこれらを圧着することを特徴とする吸音用多孔板の製造方法。
【発明の詳細な説明】
【技術分野】
【０００１】
本発明は、建築材としての遮音材や車両の遮音材として用いられる吸音用多孔板とこれを用いた吸音板および吸音用多孔板の製造方法に関する。
【背景技術】
【０００２】
これまで、自動車・電車など車両や飛行機などの静粛性を高めるためや、住宅の防音を行うために様々な吸音板や防音板など（以下、これらを総じて「吸音板」という）が開発されてきた。
例えば、自動車に用いる吸音板として、ボンネットの裏面に発泡ウレタン、繊維、グラスウールなどで構成されるインシュレータパッドや、エンジンルームと車室との間に、同じく発泡ウレタンや繊維で構成されるサイレンサーパッドなどが広く用いられている。
かかる吸音板は、グラスウールや繊維などに音を拡散させ、音のもつエネルギーを、振動を伴った熱エネルギーに変換しつつ反射させることを繰り返させることで音を小さくするものである。
【０００３】
最近では、図１０に示すように、より高い静粛性を実現するために、音源側に配置され、微細な孔２０ａが多数穿設されている鉄、アルミニウム、合成樹脂などの素材の貫通孔板２０と、この貫通孔板２０と対面して設けられた背面板材５０と、貫通孔板２０と背面板材５０との間に設けた空気層６０とを備えるように構成される吸音板１０が提案されている（例えば、特許文献１参照）。なお、貫通孔板２０および背面板材５０はそれぞれ、特許文献１の内装板および外装板に相当するものである。
【０００４】
かかる吸音板１０の空気層６０は、貫通孔板２０と背面板材５０との間に支持部材（図示せず）を介在させることで構成している。このような構成の吸音板１０は、板厚寸法が小さく、重さも軽いという点からも従来の吸音板と比較して優れている。
【特許文献１】特開２００３−５０５８６号公報（請求項１、段落００２９、図１）
【発明の開示】
【発明が解決しようとする課題】
【０００５】
しかしながら、特許文献１に記載の貫通孔板２０は、曲げ剛性や強度が低く、板厚寸法が小さいために損壊等しやすいという問題があった。
これに対し、十分な曲げ剛性を得ようとすると貫通孔板２０の板厚寸法を大きくする必要があるが、穿孔加工が難しいという問題があった。
さらに、吸音板を製造する場合には、支持部材を介在させて貫通孔板と板材とを接続させるため、部品点数が多いばかりでなく、支持部材の調整作業が面倒で製造作業にも手間がかかった。
【０００６】
本発明は前記問題に鑑みてなされたものであり、重さ増加を最小限に抑えつつ、曲げ剛性や強度を高くした吸音用多孔板と、これを用いた従来よりも簡単な構成の吸音板、および、かかる吸音板を製造するための吸音用多孔板の製造方法を提供することを目的としている。
【課題を解決するための手段】
【０００７】
前記課題を解決した本発明に係る吸音用多孔板は、多数の微細な孔を貫通させて形成した貫通孔板の少なくとも片面側に、所定間隔で複数の開口部を設けた補強体を着設した構成としている。
このように、貫通孔板を補強するための補強体を貫通孔板に直接張り合わせているので、高い曲げ剛性と強度を備えた吸音用多孔板とすることができる。そのため、貫通孔板が変形、損傷等しにくい。
【０００８】
ここで、本発明に係る吸音用多孔板は、貫通孔板を金属または合成樹脂で作製するのが好ましく、アルミニウムあるいはアルミニウム合金で作製するのがより好ましい。
【０００９】
このような構成とすれば、吸音用多孔板自体が適度な強度を有するため、補強体に着設すると、当該吸音用多孔板の強度を高くすることが可能となる。
【００１０】
本発明に係る吸音用多孔板は、貫通孔板の孔の大きさを直径０．５〜３．０ｍｍで形成するのがよい。
貫通孔板の孔の大きさを特定の範囲に設定したことにより、優れた吸音効果を得ることができる。
【００１１】
本発明に係る吸音用多孔板は、補強体をアルミニウム板、アルミニウム合金板、めっき鋼板を含む鉄板、ステンレス鋼板、銅板、銅合金板、チタン板、およびチタン合金板のうち少なくとも１種を用いて作製するのがよい。
このような構成とすれば、高い曲げ剛性と強度を備えた吸音用多孔板を得ることができる。
【００１２】
特に、本発明に係る吸音用多孔板は、補強体が、格子によって形成された略四角形の開口部を有するように素板から形成されたエキスパンドメタルで構成され、格子の厚さｔ、格子の長さＬ、格子の幅ａ、およびエキスパンドメタルの展開方向と同じ方向の対角線と格子のなす角度θから算出される、格子と等価の曲げ剛性を有する平板体の厚さｔ0と格子の厚さｔとの比ｔ／ｔ0が、下記式（１）を満たし、格子の重さＷ、格子の長さＬ、格子の幅ａ、およびエキスパンドメタルの展開方向と同じ方向の対角線と格子のなす角度θから算出される、格子と等価の曲げ剛性を有する平板体の重さＷ0と格子の重さＷとの比Ｗ／Ｗ0が、下記式（２）を満たす構成とするのがよい。
【００１３】
【数３】
2007058109.tif 000003
【００１４】
【数４】
2007058109.tif 000004
【００１５】
このような構成とすれば、軽量で、かつ、高い曲げ剛性と強度を備えた吸音用多孔板とすることができる。なお、角度θを４５°とし、さらに四辺のエキスパンドメタルの格子の長さを等しくすると、これを具備する補強体は、どの方向から荷重がかかっても曲げ剛性および強度に優劣が生じにくい。そのため、前記のように設定（角度θ：４５°、四辺の長さを等しく）すると、曲げ剛性および強度と軽量化の観点から特に好ましい。
【００１６】
本発明に係る吸音板は、多数の微細な孔を貫通させて形成した貫通孔板と、所定間隔で複数の開口部を設けた補強体と、を着設してなる吸音用多孔板と、この吸音用多孔板の補強体に着設された背面板材と、を備え、補強体の開口部の位置に貫通孔板と背面板材とが離間した所定の厚さの空気層を有する構成としている。
【００１７】
このように、高い曲げ剛性と強度を備えた吸音用多孔板と背面板材とを着設することによって、貫通孔板と補強体と背面板材との間に所定の厚さの空気層を形成するので、吸音効果に優れるとともに高い強度を備えたものとすることができる。
【００１８】
本発明に係る吸音用多孔板の製造方法は、多数の微細な孔を貫通させて形成した貫通孔板の少なくとも片面側にエキスパンドメタルを重ねた後に、２０％以上５０％以下の冷延率で冷間圧延してこれらを圧着するものである。
このように、２０％以上５０％以下の冷延率で冷間圧延することにより圧着し、貫通孔板とエキスパンドメタルとを着設した構成の吸音用多孔板を製造することができる。すなわち、本発明の吸音用多孔板の製造方法は、貫通孔板とエキスパンドメタルとを圧着することによって強固に張り合わせ、高い曲げ剛性と強度を備えた吸音用多孔板を製造することができる。
【００１９】
本発明に係る吸音用多孔板の製造方法は、多数の微細な孔を貫通させて形成した貫通孔板とエキスパンドメタルとの間に接着剤を塗布した後に、貫通孔板とエキスパンドメタルとを押圧しつつ接着するものである。
このような製造方法によっても、貫通孔板とエキスパンドメタルとを着設した構成の吸音用多孔板を製造することができる。すなわち、本発明の吸音用多孔板の製造方法は、貫通孔板とエキスパンドメタルとを強固に張り合わせることができるので、高い曲げ剛性と強度を備えた吸音用多孔板を製造することができる。
【発明の効果】
【００２０】
本発明の吸音用多孔板によれば、補強体により補強されているので、重さを抑え、曲げ剛性と強度を高くすることができる。
また、本発明の吸音板によれば、曲げ剛性と強度が高い吸音用多孔板を用いているので高い強度を有する。
さらに、本発明の吸音用多孔板の製造方法によれば、重さの増加を抑えて、曲げ剛性などの強度が高い吸音用多孔板を圧延ロールによって製造することができる。
【発明を実施するための最良の形態】
【００２１】
次に、適宜図面を参照しながら本発明に係る吸音用多孔板とその製造方法およびこれを用いた吸音板について詳細に説明する。
参照する図面において図１の（ａ）は、本発明に係る吸音用多孔板の構成の一例を説明する斜視図であり、（ｂ）は、（ａ）のＺ−Ｚ線断面図であり、図２〜図４は、いずれも本発明に係る吸音用多孔板の構成の他の一例を説明する平面図であり、図５は、エキスパンドメタルで構成した構造について説明するための説明図であり、図６は、エキスパンドメタルの格子の一端に荷重がかかった様子を示す図であり、図７は、エキスパンドメタルと等価の曲げ剛性を持った平板体に荷重がかかった様子を示す図である。また、図９は、本発明に係る吸音板の構成を説明する一部断面図である。
【００２２】
［１．吸音用多孔板］
まず、図１を参照して本発明に係る吸音用多孔板１について説明する。
図１（ａ）に示すように、本発明の吸音用多孔板１は、多数の微細な孔２ａを貫通させて形成した貫通孔板２の少なくとも片面側に、所定間隔で複数の開口部３ａを設けた補強体３を着設した構成となっている。
なお、貫通孔板２と補強体３との着設は、後記するように、２０％以上５０％以下という比較的大きな冷延率の冷間圧延を行うことによって圧着することや、接着剤等を用いて接着することによって行うことができる。このようにして着設された補強体３の構成の一例を図１（ｂ）に示す。
【００２３】
（１−１．補強体）
補強体３は、アルミニウム板、アルミニウム合金板、めっき鋼板を含む鉄板、ステンレス鋼板、銅板、銅合金板、チタン板、およびチタン合金板のうち少なくとも１種以上を用いて作製するのがよい。
これらを用いて補強体３を作製すれば高い強度を得ることができる。これらは任意に選択して用いることができるが、アルミニウム板、アルミニウム合金板およびステンレス鋼板は耐食性や製造の容易性の点で優れ、めっき鋼板を含む鉄板はコスト面で優れている。また、チタン板およびチタン合金板も耐食性の点で優れたものであり、銅板および銅合金板は導電性が要求される場合に好ましい。
【００２４】
ここで、補強体３の開口部３ａは、図１〜図４に示すように、略ひし形（図１（ａ）参照）、正方形（図２参照）、丸形（図３参照）、六角形（図４参照）などで多数形成することができる。このようにすれば、後記するように背面板材５を着設して吸音板４を作製したときに、かかる開口部３ａで空気層６を形成することができる（図９参照）。
補強体３の開口部３ａは、前記した素材の条を格子状に組むこと、平板を作製した後に打ち抜きプレス加工すること、あるいは、鋳造成形することによって形成することができる。
【００２５】
特に、本発明の吸音用多孔板１は、エキスパンドメタルで形成するのが好ましい。そして、その開口部３ａは、図１（ａ）に示すような略ひし形に形成するのが好ましい。エキスパンドメタルは、製造が容易であるだけでなく、コスト面でも有利だからである。なお、エキスパンドメタルでは、素板に切り込み等を入れた後に一定方向に伸張することで開口部３ａを形成する。そのため、開口部３ａは、明確な頂点を有しない略ひし形などの略四角形（これらを総称して略四角形という）となることが多い。
【００２６】
このように、略四角形の開口部３ａを有するエキスパンドメタルの補強体３を備えた吸音用多孔板１は、当該補強体３の強度を高くするために、図５〜図７を参照しつつ下記に説明する式（３）〜式（７）によって導き出された式（８）、および、式（９）と式（１０）によって導き出された式（１１）で示されるエキスパンドメタルの格子の長さＬと、エキスパンドメタルの幅ａと、エキスパンドメタルの格子の厚さｔと、エキスパンドメタルの格子の重さＷと、略四角形の開口部を有するエキスパンドメタルの展開方向と同じ方向の対角線と格子のなす角度θと、を用いて算出されるエキスパンドメタルの格子と等価な曲げ剛性をもつ平板体の厚さｔ０と当該格子の厚さｔとの比ｔ／ｔ0、および、エキスパンドメタルの格子と等価の曲げ剛性をもつ平板体の重さＷ０と当該格子の重さＷとの比Ｗ／Ｗ0が、それぞれ下記の条件（Ａ）および（Ｂ）を満足するように構成するのがよい。条件（Ａ）と条件（Ｂ）の範囲を規定した理由については後述する。
条件（Ａ）：１＜ｔ／ｔ0≦４
条件（Ｂ）：０．２＜Ｗ／Ｗ0≦１
【００２７】
なお、略四角形の開口部３ａを有するエキスパンドメタルで構成された補強体３の説明においては、図５に示すように、説明の便宜の観点から、１つの略四角形の開口部３ａを形成する四つの格子が連結している部分の中心位置に、開口部３ａの頂点となるＡＢＣＤ（頂点ＡＢＣＤ）を設定している。また、頂点ＡＢＣＤを結んでできる辺ＡＢ（以下、格子ＡＢということもある），ＢＣ，ＣＤ，ＤＡはそれぞれ、開口部３ａの四つの格子を示す。以下、これを参考にして説明を行う。
【００２８】
以下の説明において、Ｌ＝エキスパンドメタルの格子ＡＢの長さ、ａ＝エキスパンドメタルの格子ＡＢの幅、θ＝エキスパンドメタルで構成した補強体３の展開方向と同じ方向の対角線ＡＣと格子ＡＢのなす角度、ｔ＝エキスパンドメタルの格子ＡＢの厚さ、ｔ0＝エキスパンドメタルの格子ＡＢと等価の曲げ剛性をもつ平板体の厚さ、Ｗ＝エキスパンドメタルの格子ＡＢの重さ、Ｗ0＝エキスパンドメタルの格子ＡＢと等価の曲げ剛性をもつ平板体の重さ、Ｐ＝荷重とする。
【００２９】
図５および図６に示すように、エキスパンドメタルで構成した補強体３の格子ＡＢの一端（頂点Ｂ）に、図５の紙面と垂直方向（すなわち、格子ＡＢの厚さｔと平行方向（図６参照））に荷重Ｐが作用した場合、格子ＡＢ１本のたわみδＬは、はり理論から下記式（３）のようになる。
【００３０】
【数５】
2007058109.tif 000005
ここで、Ｅは、ヤング率であり、ＩＬは、断面２次モーメントである。ＩＬは、下記式（４）で示すことができる。
【００３１】
【数６】
2007058109.tif 000006
【００３２】
一方、図７に示すように、格子ＡＢの長さＬから算出されるエキスパンドメタルの格子ＡＢと等価の曲げ剛性をもつ平板体に対して、前記と同様な方向、すなわち、格子ＡＢの長さＬから算出されるエキスパンドメタルの格子ＡＢと等価の曲げ剛性をもつ平板体の厚さｔ0と平行方向に荷重Ｐを作用させた場合のたわみδＰは、下記式（５）のようになる。
【００３３】
【数７】
2007058109.tif 000007
【００３４】
ここで、ＩＰは、断面２次モーメントであり、格子ＡＢの長さＬから算出される平板体の厚さｔ0から、ＩＰは、下記式（６）で示すことができる。
【００３５】
【数８】
2007058109.tif 000008
【００３６】
そして、エキスパンドメタルの格子ＡＢと等価の曲げ剛性をもつ平板体のたわみδＰとエキスパンドメタルの格子ＡＢ１本のたわみδＬとが等しくなる当該格子ＡＢの厚さｔは、δＬ＝δＰとおくと、下記式（７）のように示すことができる。
【００３７】
【数９】
2007058109.tif 000009
【００３８】
すなわち、エキスパンドメタルの格子ＡＢの厚さｔと、エキスパンドメタルの格子ＡＢと等価の曲げ剛性をもつ平板体の厚さｔ0の厚さの比ｔ／ｔ0は、下記式（８）として導き出すことができる。
【００３９】
【数１０】
2007058109.tif 000010
【００４０】
また、エキスパンドメタルの格子ＡＢの重さＷとエキスパンドメタルの格子ＡＢと等価の曲げ剛性をもつ平板体の重さＷ0は、下記式（９）および下記式（１０）として示すことができる。
【００４１】
【数１１】
2007058109.tif 000011
【００４２】
【数１２】
2007058109.tif 000012
【００４３】
ここで、ρは、密度である。したがって、エキスパンドメタルの格子ＡＢの重さＷとエキスパンドメタルの格子ＡＢと等価の曲げ剛性をもつ平板体の重さの比Ｗ／Ｗ0は、下記式（１１）のように示すことができる。
【００４４】
【数１３】
2007058109.tif 000013
【００４５】
そして、前述したように、前記式（８）によって求められるエキスパンドメタルの格子ＡＢの厚さｔと、エキスパンドメタルの格子ＡＢと等価の曲げ剛性をもつ平板体の厚さｔ0との比ｔ／ｔ0が、条件（Ａ）：１＜ｔ／ｔ0≦４を満たす（すなわち、平板体の厚さの４倍以下の厚さ）ようにするのが好ましい。ｔ／ｔ0が４以下であれば、エキスパンドメタルで構成した補強体３の重さを増加させることなく同等以上の曲げ剛性や強度を得ることができる。つまり、ｔ／ｔ0が４を超えると、所望するところの吸音用多孔板１の重さの増加を抑えるという効果を得ることができない。
また、前記式（１１）によって求められるエキスパンドメタルの格子の重さＷと、エキスパンドメタルの格子ＡＢと等価の曲げ剛性をもつ平板体の重さＷ0との比Ｗ／Ｗ0が、条件（Ｂ）：０．２＜Ｗ／Ｗ0≦１をも満たす（すなわち、平板体と同等以下の重さ）ようにするのが好ましい。Ｗ／Ｗ0を０．２以下にすると、ａ／Ｌが小さくなり過ぎるために、エキスパンドメタルで補強体３を製造することが困難である。一方、Ｗ／Ｗ0が１を超えると、エキスパンドメタルの格子ＡＢの重さＷが重くなる、つまり、エキスパンドメタルで構成した補強体３が重くなるため、結果的に所望するところの吸音用多孔板１の重さの増加を抑えるという効果を得ることができない。
なお、角度θは、大きすぎても小さすぎても開口部３ａの開口面積が小さくなるので、孔２ａの個数も少なくなり、所望の吸音効果を得ることができない。
【００４６】
図８は、前記式（８）および前記式（１１）によって算出された計算結果の一例を示すグラフである。同図（ａ）は、エキスパンドメタルの格子の長さＬを４５ｍｍ、エキスパンドメタルの格子の幅ａを４．５ｍｍとした場合における角度θとｔ／ｔ0の関係を示すグラフであり、同図（ｂ）は、（ａ）と同じ条件における角度θとＷ／Ｗ0の関係を示すグラフである。
図８（ｂ）の例では、角度θが２９°以下であるとき、および８３°以上であるときにＷ／Ｗ0が１を超えている。また、同図（ａ）に示すように、角度θが３０°以下であるときにｔ／ｔ0が４を超えている。
【００４７】
（１−２．貫通孔板）
貫通孔板２は、アルミニウム、アルミニウム合金、ステンレス、めっき鋼鈑を含む鉄、銅、銀、金などの金属で作製することや、ポリエチレン、ポリプロピレン、ポリ塩化ビニル、ポリ塩化ビニリデン、ポリスチレン、ポリ酢酸ビニル、フッ素樹脂、ＡＢＳ樹脂、ＡＳ樹脂、アクリル樹脂などのほか、ポリアミド、ポリアセタール、ポリカーボネート、変性ポリフェニレンエーテル、ポリブチレンテレフタレート、グラスファイバー強化ポリエチレンテレフタレート、環状ポリオレフィンなどの熱可塑性樹脂や、フェノール樹脂、エポキシ樹脂、メラミン樹脂、尿素樹脂、不飽和ポリエステル、アルキド樹脂などの熱硬化性樹脂を用いた合成樹脂で作製するのが好ましい。
これらの素材を用いて作製された貫通孔板２は、貫通孔板２自体が適度な強度を有しているので、補強体３と着設することによって、その曲げ剛性、強度を高くすることができる。
【００４８】
貫通孔板２としては、これらの中でもアルミニウムまたはアルミニウム合金で作製するのがより好ましい。アルミニウムやアルミニウム合金を用いて貫通孔板２を作製すれば、軽量でありながら強度や耐食性に優れるだけでなく、コスト面や製造の容易性の点でも優れている。
【００４９】
かかる素材の貫通孔板２の厚さは、０．０１〜０．３ｍｍの範囲で適宜変更することができる。金属の貫通孔板２であれば、冷間圧延加工を必要回数行うことでこのような厚さとすることができる。また、合成樹脂の貫通孔板２であれば、キャスト製法や押し出し製法で製造することによってこのような厚さとすることができる。
【００５０】
貫通孔板２の孔２ａの大きさとしては、特開２００３−５０５８６号公報に記載されているように、０．５〜３．０ｍｍの間で任意に設定することができる。もちろん、０ｍｍ以上０．５ｍｍ以下の大きさで孔２ａを設けてもよいことはいうまでもない。かかる範囲の大きさの孔２ａであれば、後記するように、吸音板４を構成したときに空気層６と協働することで吸音効果を発揮することができるからである（図９参照）。
【００５１】
貫通孔板２の孔２ａは、貫通孔板２の素材が金属や熱硬化性樹脂であれば、針状突起を備えた孔開け用のロールを用いたロール加工によって形成することができるほか、針状突起を備えたプレス板によるプレス加工や打抜き加工によって形成することができる。
貫通孔板２の素材が合成樹脂であれば、前記の手法を用いることができることはいうまでもないが、熱可塑性樹脂であれば針状突起を加熱させることによって、より簡単に孔２ａをあけることが可能である。
【００５２】
このように、前記で説明した補強体３と貫通孔板２とを着設させてなる吸音用多孔板１は、大きく重さを増加させることなく、これらの曲げ剛性、強度が加算的に強化される。その結果、肉厚の平板状態の貫通孔板と等しい曲げ剛性を有し得るものである。
【００５３】
［２．吸音板］
そして、図９に示すように、本発明に係る吸音板４は、前記した貫通孔板２と補強体３と、を着設してなる吸音用多孔板１と、この吸音用多孔板１の補強体３に着設された背面板材５と、を備え、補強体３の開口部３ａの位置に貫通孔板２と背面板材５との間の空気層６を有する構成となっている。
【００５４】
ここで、背面板材５としては、いわゆる建築材用の化粧板や車両のボンネットなど、一般的な外装板を用いることができる。
すなわち、本発明の吸音用多孔板１と、これらの背面板材５との間に空気層６を形成することで本発明に係る吸音板４を具現することができる。
【００５５】
［３．吸音用多孔板の製造方法］
次に、本発明に係る吸音用多孔板の製造方法について説明する。
本発明の吸音用多孔板１は、微細な孔２ａが貫通した貫通孔板２の少なくとも片面側に補強体３を重ねた後に、２０％以上５０％以下の冷延率で冷間圧延してこれらを圧着することによって製造することができる。
冷延率が２０％未満であると、圧着不足となるため圧着がうまくいかないことがある。一方、冷延率が５０％を超えると、孔２ａを起点に貫通孔板２が損傷する場合がある。
【００５６】
すなわち、高い冷延率で冷間圧延することによって補強体３と貫通孔板２とを圧着させたクラッド板状の吸音用多孔板１を製造するものである。
なお、冷間圧延には、金属板を製造するために通常使用される冷間圧延機を用いることができる。
【００５７】
また、本発明の吸音用多孔板１は、微細な孔２ａが貫通した貫通孔板２と補強体３との間に接着剤を塗布した後に、貫通孔板２と補強体３とを押圧しつつ接着することによって製造することもできる。
つまり、貫通孔板２と補強体３とを接着剤によって着設した吸音用多孔板１を製造するものである。
なお、押圧は、プレス加工に通常使用されるプレス機等を用いることによって行うことができる。
【００５８】
本発明で用いられる接着剤としては、アルミニウムやアルミニウム合金などの金属などや、合成樹脂などを強固に着設できるものであれば特に限定されるものではないが、例えば、エポキシ樹脂系接着剤、アクリル樹脂系接着剤、ウレタン樹脂系接着剤、シリコーン樹脂系接着剤などを用いることができる。
【００５９】
以上、本発明の吸音用多孔板とその製造方法およびこれを用いた吸音板を実施するための最良の形態について詳細に説明したが、本発明はこれらの内容に限定して解してはならず、本発明の特許請求の範囲の趣旨を逸脱しない範囲において、適宜、変更改変して適用することができる。
【図面の簡単な説明】
【００６０】
【図１】（ａ）は、本発明に係る吸音用多孔板の構成の一例を説明する斜視図であり、（ｂ）は、（ａ）のＺ−Ｚ線断面図である。
【図２】本発明に係る吸音用多孔板の構成の他の一例を説明する平面図である。
【図３】本発明に係る吸音用多孔板の構成の他の一例を説明する平面図である。
【図４】本発明に係る吸音用多孔板の構成の他の一例を説明する平面図である。
【図５】エキスパンドメタルで構成した補強体について説明するための説明図である。
【図６】エキスパンドメタルの格子の一端に荷重がかかった様子を示す図である。
【図７】エキスパンドメタルの格子と等価の曲げ剛性をもった平板体に荷重がかかった様子を示す図である
【図８】式（８）および式（１１）によって算出された計算結果の一例を示すグラフであって、（ａ）は、エキスパンドメタルの格子の長さＬを４５ｍｍ、エキスパンドメタルの格子の幅ａを４．５ｍｍとした場合における角度θとｔ／ｔ0の関係を示すグラフであり、（ｂ）は、（ａ）と同じ条件における角度θとＷ／Ｗ0の関係を示すグラフである。
【図９】本発明に係る吸音板の構成を説明する一部断面図である。
【図１０】従来の吸音板の構成を示す一部断面図である。
【符号の説明】
【００６１】
１      吸音用多孔板
２      貫通孔板
２ａ    孔
３      補強体
３ａ    開口部
４      吸音板
５      背面板材
６      空気層
【図１】
2007058109.tif 000016
【図２】
2007058109.tif 000017
【図３】
2007058109.tif 000018
【図４】
2007058109.tif 000019
【図５】
2007058109.tif 000020
【図６】
2007058109.tif 000021
【図７】
2007058109.tif 000022
【図８】
2007058109.tif 000023
【図９】
2007058109.tif 000024
【図１０】
2007058109.tif 000025